КАТАЛИЗАТОР ГИДРИРОВАНИЯ АРОМАТИЧЕСКИХ УГЛЕВОДОРОДОВ И СПОСОБ ПОЛУЧЕНИЯ И ПРИМЕНЕНИЯ ТАКОГО КАТАЛИЗАТОРА

1. Композиция, содержащая композицию носителя, имеющую макропористость более 51% и включающую аморфный оксид кремния-оксид алюминия.
2. Композиция по п.1, в которой названная композиция носителя имеет мезопористость более 30%.
3. Композиция по п.1 или 2, в которой процентная доля общего объема пор композиции носителя, содержащаяся в ее макропорах, имеющих диаметр пор в диапазоне от 350 Å до 2000 Å (35-200 нм), превышает 40%.
4. Композиция по п.1 или 2, в которой процентная доля общего объема пор композиции носителя, содержащаяся в ее макропорах, имеющих диаметр пор более 5000 Å (500 нм), составляет менее 4%.
5. Композиция по п.1 или 2, в которой процентная доля общего объема пор композиции носителя, содержащаяся в ее более мелких порах, имеющих диаметр пор менее 70 Å (7 нм), составляет менее 10%.
6. Композиция по п.1 или 2, в которой аморфный оксид кремния-оксид алюминия имеет отношение А/В, превышающее 2,2, и в которой названный аморфный оксид кремния-оксид алюминия проявляет характеристический сильный пик в ЯМР спектре пентакоординированного алюминия, представляющий более 30% алюминия в названном аморфном оксиде кремния-оксиде алюминия.
7. Композиция по п.1 или 2, в которой названный аморфный оксид кремния-оксид алюминия имеет содержание оксида кремния в диапазоне от 10 до 90 вес.%, и содержание оксида алюминия в диапазоне от 10 до 90 вес.%.
8. Композиция по п.1 или 2, дополнительно включающая палладий и платину, которые присутствуют в названной композиции в таких количествах, чтобы весовое отношение элементарного палладия к элементарной платине варьировало в диапазоне от 1:10 до 10:1.
9. Композиция по п.1 или 2, в которой аморфный оксид кремния-оксид алюминия получают методом колебания величины рН.
10. Композиция по п.1 или 2, в которой благородный металл присутствует в названной композиции в количестве в диапазоне от 0,01 до 5 вес.%, в расчете на общий вес названной композиции и рассчитанными по элементарному металлу.
2
2
11. Композиция по п.1 или 2, имеющая общую площадь поверхности в диапазоне от 200 м/г до 350 м/г.
12. Способ гидрирования ароматических углеводородов в углеводородном сырьевом материале, содержащем ароматические углеводороды с определенной концентрацией, включающий контактирование названного углеводородного сырьевого материала, при надлежащих условиях гидрирования ароматических углеводородов с композицией по любому из пп.1-11; и получение продукта, имеющего сниженную концентрацию ароматических углеводородов.
13. Способ получения катализатора гидрирования ароматических углеводородов, включающий получение композиции носителя агломерированием смеси, включающей воду и аморфный оксид кремния-оксид алюминия, и высушивание полученного агломерата; и введение в названную композицию носителя благородного металла, выбранного из группы, состоящей из платины, палладия и комбинации таковых, с получением импрегнированной композиции носителя.
14. Способ по п.13, дополнительно включающий кальцинирование импрегнированной композиции носителя с получением конечной каталитической композиции.
15. Катализатор гидрирования ароматических углеводородов, полученный способом по любому из пп.13 и 14.